구체 적 으로 상기 열처리 는 Fe 계 초기 합금 의 결정 화 개시 온도 ( Tx 1 ) 보다 60 ℃ 이하 높 은 온도 로 수행 됨 이 바람직 하 며 , 일예 로 430 ℃ 내지 530 ℃ 열처리 온도 , 보다 바람직 하 게 는 430 ℃ 내지 510 ℃ 의 열처리 온도 로 30 분 이내 , 보다 바람직 하 게 는 15 분 이내 로 수행 될 수 있 는데 , 열처리 온도 는 조성 에 따라서 조절 될 수 있 으며 , 시간 조건 은 조성 및 열처리 온도 , 승 온 속도 등 에 따라서 적절히 조절 될 수 있 다 . 상기 열처리 온도 가 430 ℃ 미만 일 경우 나노 결정립 이 생성 되 지 않 거나 적 게 생성 될 수 있 으며 , 이 경우 목적 하 는 자기 적 특성 이 발현 되 지 않 은 Fe 계 연자성 합금 이 제조 될 수 있 다 . 또한 , 만일 상기 열처리 온도 가 530 ℃ 를 초과 할 경우 합금 내 생성 되 는 결정 의 입경 이 조대 화 될 수 있 으며 , 생성 되 는 결정 의 입경 분포 가 매우 넓 어 져 입경 의 균일성 이 저하 되 고 , α - Fe 이외 에 Fe 와 다른 금속 간 화합물 의 결정 이 과도 하 게 생성 되 어 α - Fe 의 균일 한 나노 결정질 인 Fe 계 합금 을 수득 할 수 없 을 수 있 다 . 또한 , 높 은 열처리 온도 로 인해 상대 적 으로 열처리 시간 이 매우 짧아질 수 있 어서 생성 되 는 결정립 의 제어 가 더욱 곤란 할 수 있 다 . 나아가 구현 되 는 Fe 계 연자성 합금 이 목적 하 는 자기 적 특성 을 갖 지 못할 수 있 다 .